(57)【要約】【課題】均一な厚みの活物質層および絶縁層が形成された，品質の高い電極を製造することができる電極の製造方法を提供すること。【解決手段】電極板１００を，集電箔１１０を搬送しつつ，その第１面１１１の活物質層形成領域Ａに電極合剤ペースト２２０を塗工する。また同時に，集電箔１１０の第１面１１１の絶縁層形成領域Ｂ１に絶縁材料ペースト２３０を塗工する。そして，電極合剤ペースト２２０として，固形分率が５０〜６０ｗｔ％の範囲内，固形分の全重量に占める結着剤の重量の割合が１〜１０％の範囲内のものを用いる。さらに，絶縁材料ペースト２３０として，固形分率が１０〜２０ｗｔ％の範囲内，固形分の全重量に占める結着剤の重量の割合が５〜３０％の範囲内，結着剤の重量平均分子量が５０００００〜１５０００００の範囲内のものを用いる【選択図】図５
2020047506.tif 000002
【特許請求の範囲】
【請求項１】
金属箔を搬送しつつ，前記金属箔の表面の一部に，電極活物質および結着剤を少なくとも含む電極合剤ペーストを塗工するとともに，前記表面のうちの前記電極合剤ペーストの塗工領域の端部に沿って位置する領域に，絶縁性材料と結着剤とを少なくとも含む絶縁材料ペーストを塗工する塗工工程を有する電極の製造方法において，
前記電極合剤ペーストとして，
固形分率が５０〜６０ｗｔ％の範囲内，固形分の全重量に占める結着剤の重量の割合が１〜１０％の範囲内のものを用い，
前記絶縁材料ペーストとして，
固形分率が１０〜２０ｗｔ％の範囲内，固形分の全重量に占める結着剤の重量の割合が５〜３０％の範囲内，結着剤の重量平均分子量が５０００００〜１５０００００の範囲内のものを用いることを特徴とする電極の製造方法。
【発明の詳細な説明】
【技術分野】
【０００１】
本発明は，電極の製造方法に関する。より詳細には，金属箔の表面に活物質層と，活物質層の端面に沿って形成された絶縁層とを有する電極の製造方法に関するものである。
【背景技術】
【０００２】
リチウムイオン二次電池などの電池に使用される正負の電極は，一般的には，集電体である金属箔の表面に活物質層が形成されてなるものである。また，電極には，電池における安全性の向上等のため，集電体の表面に，活物質層の端部に沿って絶縁層を設けてなる構成のものがある。
【０００３】
そのような構成の電極の製造方法として，例えば，特許文献１には，電極材料を含む電極合剤ペーストと，絶縁性材料を含む絶縁材料ペーストとを吐出するダイコータを用いたダイ塗工により行うことが開示されている。
【先行技術文献】
【特許文献】
【０００４】
【特許文献１】国際公開第２０１５／１５６２１３号
【発明の概要】
【発明が解決しようとする課題】
【０００５】
ところで，上記の従来技術のような異なるペーストを同時に塗工するような方法においては，例えば，一方のペーストに適した塗工条件で塗工を行うと，他方のペーストの塗工に影響が生じてしまう等の問題があった。すなわち，塗工により形成されるペーストの層に塗工欠陥が生じてしまうことがあった。また，ペースト乾燥後に得られる活物質層や絶縁層の膜厚のバラつき等が生じてしまうことがあった。このため，均一な厚みの活物質層および絶縁層が形成された，品質の高い電極を製造できないことがあった。
【０００６】
本発明は，前記した従来の技術が有する問題点の解決を目的としてなされたものである。すなわちその課題とするところは，均一な厚みの活物質層および絶縁層が形成された，品質の高い電極を製造することができる電極の製造方法を提供することである。
【課題を解決するための手段】
【０００７】
この課題の解決を目的としてなされた本発明の電極の製造方法は，金属箔を搬送しつつ，金属箔の表面の一部に，電極活物質および結着剤を少なくとも含む電極合剤ペーストを塗工するとともに，表面のうちの電極合剤ペーストの塗工領域の端部に沿って位置する領域に，絶縁性材料と結着剤とを少なくとも含む絶縁材料ペーストを塗工する塗工工程を有する電極の製造方法であって，電極合剤ペーストとして，固形分率が５０〜６０ｗｔ％の範囲内，固形分の全重量に占める結着剤の重量の割合が１〜１０％の範囲内のものを用い，絶縁材料ペーストとして，固形分率が１０〜２０ｗｔ％の範囲内，固形分の全重量に占める結着剤の重量の割合が５〜３０％の範囲内，結着剤の重量平均分子量が５０００００〜１５０００００の範囲内のものを用いることを特徴とする電極の製造方法である。
【０００８】
本発明に係る電極の製造方法は，電極合剤ペーストおよび絶縁材料ペーストを，同程度の粘度とし，同程度の厚みで塗工することができる。これにより，均一な厚みの活物質層および絶縁層が形成された，品質の高い電極を製造することができる。
【発明の効果】
【０００９】
本発明によれば，均一な厚みの活物質層および絶縁層が形成された，品質の高い電極を製造することができる電極の製造方法が提供されている。
【図面の簡単な説明】
【００１０】
【図１】電極板の平面図である。
【図２】電極板の断面図である。
【図３】電極板製造装置の概略構成図である。
【図４】ダイヘッドの吐出口を示す図である。
【図５】塗工位置における集電箔の断面図である。
【図６】塗工後，乾燥前の電極合剤ペーストの層および絶縁材料ペーストの層の断面図である。
【図７】乾燥後の活物質層および絶縁層の断面図である。
【発明を実施するための形態】
【００１１】
以下，本発明を具体化した最良の形態について，図面を参照しつつ詳細に説明する。
【００１２】
まず，図１および図２により，本形態において製造される電極板１００について説明する。図１は，電極板１００の平面図である。電極板１００は，図１における左右方向を長手方向とし，上下方向を幅方向とする，長尺のシート状のものである。図２は，電極板１００の幅方向における断面図である。また，図１および図２に示すように，電極板１００は，集電箔１１０，活物質層１２０，絶縁層１３０を有している。
【００１３】
集電箔１１０は，金属箔である。例えば，電極板１００がリチウムイオン二次電池用の正極である場合，集電箔１１０としてはアルミニウム箔を用いることができる。また例えば，電極板１００がリチウムイオン二次電池の負極である場合，集電箔１１０としては，銅箔を用いることができる。集電箔１１０は，第１面１１１と，第１面１１１の裏側に位置する第２面１１２とを有している。
【００１４】
活物質層１２０は，少なくとも活物質と結着剤とを含む電極材料により構成された層である。活物質は，例えば，電極板１００がリチウムイオン二次電池用のものである場合，リチウムイオンを吸蔵および放出することができるものであり，充放電に寄与する材料である。活物質層１２０の結着剤は，活物質層１２０中の活物質等の電極材料を互いに結着させて活物質層１２０を形成するとともに，活物質層１２０を集電箔１１０の第１面１１１に結着させている材料である。なお，その他，活物質層１２０の電極材料は，適宜，導電助材等が含まれているものであってもよい。また，電極材料は，電極板１００が用いられる電池の種類や極性等に応じて適宜，選択することができる。
【００１５】
活物質層１２０は，集電箔１１０の第１面１１１のうち，幅方向の中央に位置する活物質層形成領域Ａに形成されている。よって，集電箔１１０の幅方向における活物質層形成領域Ａの両外側には，非活物質層形成領域Ｂが設けられている。また，図１および図２には，活物質層１２０の幅方向における端面１２１を示している。
【００１６】
絶縁層１３０は，少なくとも絶縁性材料と結着剤とを含んで構成された層である。絶縁性材料は，絶縁層１３０に絶縁性を付与することができる材料である。絶縁層１３０の結着剤は，絶縁性材料を互いに結着させて絶縁層１３０を形成するとともに，絶縁層１３０を集電箔１１０の第１面１１１に結着させている材料である。
【００１７】
絶縁層１３０は，集電箔１１０の第１面１１１のうち，非活物質層形成領域Ｂ内に位置する絶縁層形成領域Ｂ１に形成されている。図１および図２に示すように，本形態の電極板１００において，絶縁層形成領域Ｂ１は２つ，活物質層形成領域Ａの幅方向における両方の外側にそれぞれ隣接して設けられている。このため，２つの絶縁層１３０はそれぞれ，集電箔１１０の第１面１１１のうち，活物質層１２０の両方の端面１２１に沿って形成されている。
【００１８】
また，電極板１００には，絶縁層形成領域Ｂ１のさらに両方の外側にそれぞれ，活物質層１２０および絶縁層１３０がともに形成されていない領域Ｂ２が設けられている。そして，本形態の電極板１００の領域Ｂ２では，集電箔１１０の第１面１１１が露出している。
【００１９】
本形態では，上記のような電極板１００を，塗工工程と乾燥工程とを行うことで製造する。塗工工程では，活物質層１２０を形成するための電極合剤ペーストおよび絶縁層１３０を形成するための絶縁材料ペーストを，集電箔１１０の第１面１１１の所定領域にそれぞれ塗工する。電極合剤ペーストは，少なくとも活物質と結着剤とを含む電極材料を，溶媒中に分散させてなるものである。絶縁材料ペーストは，少なくとも絶縁性材料と結着剤とを，溶媒中に分散させてなるものである。そして，乾燥工程は，集電箔１１０上に塗工された電極合剤ペースト中の溶媒成分および絶縁材料ペースト中の溶媒成分を除去する工程である。
【００２０】
図３は，電極板１００を製造する電極板製造装置１の概略構成図である。図３に示すように，電極板製造装置１は，巻出部１０，巻取部２０，バックアップローラ３０，ダイヘッド４０，乾燥装置５０を有している。巻出部１０は，ロール状に巻かれた長尺の集電箔１１０がセットされており，電極板製造装置１の搬送経路へと集電箔１１０を供給することができるものである。巻出部１０より巻き出された集電箔１１０の搬送経路には，バックアップローラ３０およびダイヘッド４０，乾燥装置５０，巻取部２０がこの順で設けられている。
【００２１】
バックアップローラ３０には，集電箔１１０が巻き掛けられている。また，集電箔１１０は，その第２面１１２が，バックアップローラ３０の外周面側に向けた状態で，バックアップローラ３０に巻き掛けられている。
【００２２】
ダイヘッド４０は，バックアップローラ３０の外周面のうち，集電箔１１０が巻き掛けられている範囲に対抗して配置されている。このため，集電箔１１０は，第１面１１１をダイヘッド４０に向けた状態で搬送される。そして，ダイヘッド４０は，電極合剤ペーストおよび絶縁材料ペーストを吐出することで，これらを，搬送されている集電箔１１０の第１面１１１に塗工することができるものである。
【００２３】
乾燥装置５０は，集電箔１１０の第１面１１１に塗工された電極合剤ペーストおよび絶縁材料ペーストを乾燥することができるものである。この乾燥装置５０の乾燥により，電極合剤ペーストおよび絶縁材料ペーストからは，それぞれ溶媒成分が除去される。これにより，集電箔１１０の第１面１１１上に活物質層１２０および絶縁層１３０が形成されて電極板１００が製造される。
【００２４】
巻取部２０は，製造された電極板１００を巻き取ることでロール状に回収することができるものである。そして，電極板製造装置１は，巻出部１０や巻取部２０等を回転させることで，集電箔１１０の搬送方向に長い，電極板１００を製造することができる。
【００２５】
図４は，ダイヘッド４０の電極合剤ペーストおよび絶縁材料ペーストを吐出する吐出口を示す図である。図４における上下方向が搬送方向であり，左右方向が集電箔１１０の幅方向である。図４に示すように，ダイヘッド４０には，１つの第１吐出口４１と，２つの第２吐出口４２とが形成されている。第１吐出口４１は，電極合剤ペースト２２０が吐出される開口部である。第２吐出口４２は，絶縁材料ペースト２３０が吐出される開口部である。なお，本形態においては，第１吐出口４１および第２吐出口４２の搬送方向における長さは，同じ長さとされている。
【００２６】
図５は，バックアップローラ３０およびダイヘッド４０の位置での集電箔１１０の断面を示した図である。つまり，図５は，ダイヘッド４０の塗工位置における集電箔１１０の断面図である。図５において，奥行き方向が集電箔１１０の搬送方向であり，左右方向が幅方向である。図５に示すように，ダイヘッド４０は，第１吐出口４１および第２吐出口４２を，バックアップローラ３０の外周面に巻き掛けられている集電箔１１０の第１面１１１に向けた状態で設けられている。
【００２７】
第１吐出口４１は，集電箔１１０の第１面１１１のうち，活物質層形成領域Ａに対応する箇所に形成されている。つまり，第１吐出口４１は，幅方向における中央に位置する領域に設けられている。これにより，ダイヘッド４０は，第１吐出口４１から吐出された電極合剤ペースト２２０を，集電箔１１０の第１面１１１の活物質層形成領域Ａへと塗工することができる。
【００２８】
第２吐出口４２は，集電箔１１０の第１面１１１のうち，絶縁層形成領域Ｂ１に対応する箇所に形成されている。つまり，２つの第２吐出口４２は，幅方向について，第１吐出口４１の両外側に設けられている。これにより，ダイヘッド４０は，第２吐出口４２から吐出される絶縁材料ペースト２３０を，集電箔１１０の第１面１１１の絶縁層形成領域Ｂ１に塗工することができる。
【００２９】
ここで，本形態の電極板製造装置１では，バックアップローラ３０に巻き掛けられている集電箔１１０の活物質層形成領域Ａおよび絶縁層形成領域Ｂ１にそれぞれ，ダイヘッド４０により電極合剤ペースト２２０および絶縁材料ペースト２３０を同時に塗工している。また，活物質層形成領域Ａと絶縁層形成領域Ｂ１とは集電箔１１０の幅方向について隣接した領域であるため，第１吐出口４１と第２吐出口４２とは，仕切られているものの，近い箇所に設けられている。
【００３０】
さらに，ダイヘッド４０とバックアップローラ３０との距離は，集電箔１１０の幅方向について異なるものとすることが困難である。すなわち，例えば，ダイヘッド４０とバックアップローラ３０との距離を，集電箔１１０の活物質層形成領域Ａの位置では，集電箔１１０の絶縁層形成領域Ｂ１の位置よりも遠く，あるいは近くすることなどが困難である。
【００３１】
このため，ダイヘッド４０とバックアップローラ３０との距離を，電極合剤ペースト２２０と絶縁材料ペースト２３０のどちらか一方が適切に塗工される距離とした場合，従来においては，他方が適切に塗工されないことがあった。具体的には，ペーストを塗工して形成されるペーストの層に塗工欠陥が生じてしまったり，乾燥後の層の厚みにバラつきが発生してしまうことがあった。すなわち，活物質層１２０および絶縁層１３０をともに，それぞれの目標通りの均一な厚みで形成することができないことがあった。そこで，本発明者は，電極合剤ペースト２２０および絶縁材料ペースト２３０の性状を調整することにより，塗工欠陥や，厚みのバラつきを抑制できることを見出した。
【００３２】
具体的には，電極合剤ペースト２２０として，固形分率が５０〜６０ｗｔ％の範囲内，固形分の全重量に占める結着剤の重量の割合が１〜１０％の範囲内のものを用いる。さらに，絶縁材料ペースト２３０として，固形分率が１０〜２０ｗｔ％の範囲内，固形分の全重量に占める結着剤の重量の割合が５〜３０％の範囲内，結着剤の重量平均分子量が５０００００〜１５０００００の範囲内のものを用いる。
【００３３】
このような電極合剤ペースト２２０および絶縁材料ペースト２３０を用いることで，これらペーストの粘度を同程度とすることができる。そして，ダイヘッド４０から吐出させる際の圧力（吐出圧）を，電極合剤ペースト２２０と絶縁材料ペースト２３０とで同じ圧力として，集電箔１１０上に形成されるペースト層の厚み（ウェット厚み）についても，同程度とすることができる。これにより，塗工欠陥や，厚みのバラつきを抑制し，目標通りの均一な厚みの活物質層１２０および絶縁層１３０を形成できることがわかった。
【００３４】
図６は，ダイヘッド４０によって電極合剤ペースト２２０および絶縁材料ペースト２３０が塗工された後，乾燥装置５０による乾燥前における集電箔１１０の，幅方向の端部付近の断面図である。図６に示すように，集電箔１１０の第１面１１１における活物質層形成領域Ａには電極合剤ペースト２２０が，絶縁層形成領域Ｂ１には絶縁材料ペースト２３０がそれぞれ塗工されている。また，これらペースト層の厚みは同程度である。
【００３５】
図７は，乾燥装置５０により乾燥された後における集電箔１１０の，幅方向の端部付近の断面図である。図７に示すように，乾燥後の集電箔１１０の第１面１１１における活物質層形成領域Ａには活物質層１２０が，絶縁層形成領域Ｂ１には絶縁層１３０がそれぞれ形成されている。すなわち，活物質層形成領域Ａにおいては，塗工により形成されていた電極合剤ペースト２２０の層に含まれている溶媒成分が，乾燥により除去され，活物質層１２０となっている。絶縁層形成領域Ｂ１においては，塗工により形成されていた絶縁材料ペースト２３０に含まれている溶媒成分が，乾燥により除去され，絶縁層１３０となっている。これにより，活物質層１２０と，活物質層１２０の端面１２１に隣接する絶縁層１３０とが形成されている。
【００３６】
なお，図７に示すように，乾燥後においては，絶縁層１３０は，活物質層１２０よりも厚みの薄いものとなっている。これは，前述したように，絶縁材料ペースト２３０において，固形分率が，電極合剤ペースト２２０よりも低く設定されていることによるものである。すなわち，絶縁材料ペースト２３０は，電極合剤ペースト２２０よりも，溶媒成分が占める体積割合が高いものである。このため，絶縁材料ペースト２３０を乾燥することで形成された絶縁層１３０は，電極合剤ペースト２２０を乾燥することで形成された活物質層１２０よりも，乾燥による体積の減少幅が大きいのである。
【００３７】
そして，このように製造された本形態の電極板１００を用いることで，高品質な電池を製造することができる。すなわち，例えば，正負の電極板を，これらの間にセパレータを挟みつつ捲回または平積みにより積層して電極体を構成し，その電極体を電解液とともに電池ケース内に収容することで電池を製造することができる。その際，正負の電極板の一方または双方として，本形態に係る製造方法により製造された電極板１００を用いる。そして，電極板１００は，絶縁層１３０に覆われている箇所での短絡が抑制される。これにより，本形態の電極板１００を用いることで，より安全性の高い電池を製造することができるようになる。
【００３８】
また，絶縁層１３０は，充放電には寄与しないものであり，電池の出力や満充電容量を直接，向上するものではない。そして，本形態とは異なり，活物質層よりも絶縁層の方が厚みの厚い電極板を用いた場合には，本形態の電極板１００を用いた場合よりも，電極体の体積あたりの電極板の積層枚数が少なくなってしまう。つまり，活物質層よりも絶縁層の方が厚みの厚い電極板を用いた場合には，絶縁層の位置での短絡は抑制できるものの，電池の出力や満充電容量を低下させてしまう。これに対し，本形態の電極板１００を用いることにより，出力や満充電容量を高く維持しつつ，絶縁層１３０の位置での短絡が抑制された高品質な電池を製造することができる。
【００３９】
また，本発明者は，本発明の効果を確認するため，本形態に係る実施例を，比較例とともに実施した。実施例では，本形態に係る方法により電極板を製造し，比較例では，実施例とは一部異なる方法により電極板を製造した。実施例および比較例に係る電極合剤ペースト，絶縁材料ペーストの各条件を次の表１に示している。
【００４０】
【表１】
2020047506.tif 000003
【００４１】
表１において，結着剤割合は，ペースト中の固形分の全重量に占める結着剤の重量の割合のことである。結着剤分子量は，ペーストに使用した結着剤の重量平均分子量のことである。固形分率は，ペーストの全重量に占める固形分の重量の割合のことである。乾燥厚みは，電極における各層の設計値であり，塗工した各ペーストを乾燥させた後における活物質層または絶縁層の厚みのことである。なお，活物質層の乾燥厚みは電池の性能から決まる値であり，絶縁層の乾燥厚みは電池において安全性を担保できる厚みに設定されている。ウェット厚みは，各ペーストを塗工することで形成されたペースト層の，乾燥前における厚みのことである。
【００４２】
表１に示すように，電極合剤ペーストについては，実施例，比較例でいずれも，同じものを使用した。この電極合剤ペーストは，前述した本形態の要件を満たすものである。つまり，実施例および比較例の電極合剤ペーストは，固形分率が５０〜６０ｗｔ％の範囲内，固形分の全重量に占める結着剤の重量の割合が１〜１０％の範囲内のものである。そして，実施例，比較例では，絶縁材料ペーストとしてそれぞれ，異なるものを用いた。
【００４３】
実施例の絶縁材料ペーストは，固形分率，結着剤割合，結着剤分子量がいずれも，前述した本形態の要件を満たすものである。すなわち，実施例の絶縁材料ペーストは，固形分率が１０〜２０ｗｔ％の範囲内，結着剤割合が５〜３０％の範囲内，結着剤分子量が５０００００〜１５０００００の範囲内のものである。
【００４４】
これに対し，比較例の絶縁材料ペーストはいずれも，それぞれ１つの要件を満たしていないものである。すなわち，比較例１の絶縁材料ペーストは，結着剤分子量が，５０００００未満である。また，比較例１の絶縁材料ペーストは，固形分率が，２０ｗｔ％を超えている。
【００４５】
そして，表１に示すように，実施例および比較例１の絶縁材料ペーストは，ウェット厚みが電極合剤ペーストと同程度であった。これに対し，比較例２の絶縁材料ペーストは，ウェット厚みが電極合剤ペーストよりもかなり薄いものであった。ウェット厚みは，ペーストの固形分率の影響を受けやすいものである。そして，比較例２の絶縁材料ペーストでは，固形分率が高すぎたことにより，ウェット厚みが薄くなってしまったものと考えられる。
【００４６】
また，表１に示すように，実施例の絶縁材料ペーストは，粘度が電極合剤ペーストと同程度であった。これに対し，比較例１の絶縁材料ペーストは，粘度が電極合剤ペーストよりもかなり低く，比較例２の絶縁材料ペーストは，粘度が電極合剤ペーストよりもかなり高いものであった。絶縁材料ペーストでは，絶縁層の厚みを活物質層よりも薄く形成するため，固形分率を電極合剤ペーストよりも低くする必要がある。また，粘度は，固形分率が低いほど，低くなる傾向にある。このような傾向に鑑み，本形態に係る実施例においては，固形分率が低い絶縁材料ペーストの粘度を，固形分率が高い電極合剤ペーストと同程度になるように，結着剤割合および結着剤分子量が適切に調整されている。
【００４７】
また，実施例および比較例では，それぞれ上記の電極合剤ペーストおよび絶縁材料ペーストを集電箔上に塗工し，塗工により形成されたペーストの層や，その乾燥後の層について評価を行った。なお，塗工方法については，実施例および比較例でいずれも同じダイヘッドおよびバックアップローラを用いて，同じ条件で行った。また，ダイヘッドにおいては，電極合剤ペーストおよび絶縁材料ペーストにおいてともに，吐出圧を同じ圧力とした。そして，これら塗工条件（ダイヘッドとバックアップローラとの距離等）は，実施例および比較例で同じ電極合剤ペーストを用いていることから，活物質層が適切に形成される条件とした。評価項目と評価結果を次の表２に示している。
【００４８】
【表２】
2020047506.tif 000004
【００４９】
評価項目は，塗工面の形成状態と，厚みバラつきの２つである。塗工面の形成状態は，塗工によりペースト層が途切れることなく連続して形成されているか否かについて判定したものである。ペースト層が途切れることなく連続して形成されていた場合には「〇」とし，ペースト層が途中で途切れているなど，連続して形成されていない場合には「×」とした。また，厚みバラつきは，活物質層または絶縁層の乾燥厚みが，その平均値を基準として−１０％〜＋１０％の範囲内に収まっている場合には「〇」とし，収まっていない場合には「×」とした。そして，表２に示すように，電極合剤ペーストについては，塗工面の形成状態および厚みバラつきの評価がともに「〇」であった。
【００５０】
また，比較例１の絶縁材料ペーストは，塗工面の形成状態の評価は「〇」であったが，厚みバラつきの評価が「×」であった。また，比較例２の絶縁材料ペーストは，塗工面の形成状態および厚みバラつきの評価がともに「×」であった。
【００５１】
具体的には，絶縁材料ペーストのウェット厚みが薄かった比較例２については，薄くなりすぎてしまった箇所において，絶縁材料ペーストの層が途切れてしまうことがあった。また，電極合剤ペーストと粘度の差が大きな絶縁材料ペーストを用いた比較例１，２においてはともに，厚みバラつきが大きくなってしまっていた。これは，電極合剤ペーストと大きく粘度が異なる絶縁材料ペーストを，電極合剤ペーストと同じ吐出圧で吐出させていることで，絶縁材料ペーストの吐出量が安定していなかったことによるものであると考えられる。
【００５２】
これに対し，実施例の絶縁材料ペーストは，塗工面の形成状態および厚みバラつきの評価がともに「〇」であった。これは，実施例においては，絶縁材料ペーストとして，ウェット厚みおよび粘度がともに，電極合剤ペーストと同程度のものを用いているからであると考えられる。よって，本形態に係る実施例により，品質の高い活物質層および絶縁層を安定して形成できることが確認された。
【００５３】
以上詳細に説明したように，本実施の形態では，電極板１００を，集電箔１１０を搬送しつつ，その第１面１１１の活物質層形成領域Ａに電極合剤ペースト２２０を塗工する。また同時に，集電箔１１０の第１面１１１の絶縁層形成領域Ｂ１に絶縁材料ペースト２３０を塗工する。絶縁層形成領域Ｂ１は，集電箔１１０の幅方向について，活物質層形成領域Ａの端部に沿って設けられた領域である。そして，電極合剤ペースト２２０として，固形分率が５０〜６０ｗｔ％の範囲内，固形分の全重量に占める結着剤の重量の割合が１〜１０％の範囲内のものを用いる。さらに，絶縁材料ペースト２３０として，固形分率が１０〜２０ｗｔ％の範囲内，固形分の全重量に占める結着剤の重量の割合が５〜３０％の範囲内，結着剤の重量平均分子量が５０００００〜１５０００００の範囲内のものを用いる。これにより，均一な厚みの活物質層および絶縁層が形成された，品質の高い電極を製造することができる電極の製造方法が実現されている。
【００５４】
なお，本実施の形態は単なる例示にすぎず，本発明を何ら限定するものではない。従って本発明は当然に，その要旨を逸脱しない範囲内で種々の改良，変形が可能である。例えば，上記の実施形態では，集電箔１１０の第１面１１１のみに活物質層１２０および絶縁層１３０を形成する場合について説明したが，集電箔１１０の第２面１１２にも活物質層１２０および絶縁層１３０を形成することができる。集電箔１１０の第２面１１２の活物質層１２０および絶縁層１３０の形成についても，上記の実施形態で説明した第１面１１１に形成する場合と同様に行うことができる。また，本発明は，正極版，負極板のいずれにも適用することができる。
【符号の説明】
【００５５】
１  電極板製造装置
３０  バックアップローラ
４０  ダイヘッド
５０  乾燥装置
１００  電極板
１１０  集電箔
１２０  活物質層
１３０  絶縁層
２２０  電極合剤ペースト
２３０  絶縁材料ペースト
Ａ  活物質層形成領域
Ｂ１  絶縁層形成領域
【図１】
2020047506.tif 000005
【図２】
2020047506.tif 000006
【図３】
2020047506.tif 000007
【図４】
2020047506.tif 000008
【図５】
2020047506.tif 000009
【図６】
2020047506.tif 000010
【図７】
2020047506.tif 000011